(57)【特許請求の範囲】
【請求項１】
アルキルアリールスルホン酸塩分子を含む界面活性剤組成物であって、前記界面活性剤組成物の前記アルキルアリールスルホン酸塩分子の３０重量％より多くが、互いに独立して、式：
［Ｒ−Ｘ−Ａｒ（ＳＯ３）−］ａ［Ｍｎ＋］ｂ
の１種以上の化学種であり、式中、
Ｘは、直鎖非環式脂肪族ヒドロカルビル鎖であり、
Ｒは、Ｘの非末端炭素原子に結合しており、かつＨならびにＣ１、Ｃ２およびＣ３アルキル基から選択され、
ＸおよびＲは、合わせて１０個の炭素原子を有し、
Ａｒは、フェニルであり、
Ｍは、カチオンであり、
ｎは、１、２および３から選択され、かつ
ａおよびｂは、前記アルキルアリールスルホン酸塩分子が電気的中性となるように選択され、
ここで、前記界面活性剤組成物の前記アルキルアリールスルホン酸塩分子の２０重量％より多くが、メチルであるＲを有しており、かつ
前記界面活性剤組成物の前記アルキルアリールスルホン酸塩分子の４０重量％より多くが、Ｘの２個の末端炭素原子のうちのいずれかに結合している炭素原子（ヒドロカルビル鎖Ｘ上のβ位）に前記フェニル基を結合させている、
界面活性剤組成物。
【請求項２】
前記界面活性剤組成物の前記アルキルアリールスルホン酸塩分子の４０重量％より多くが、請求項１に記載される式の化学種である、請求項１に記載の界面活性剤組成物。
【請求項３】
ａ．補助界面活性剤
ｂ．水溶性ポリマー
ｃ．酵素
ｄ．ビルダー
ｅ．漂白剤
ｆ．酸
ｇ．塩基および
ｈ．芳香剤
からなる群から選択される１種以上の添加剤をさらに含む、請求項１または２のいずれか一項に記載の界面活性剤組成物。
【請求項４】
他のアルキルアリールスルホン酸塩化学種またはアルキルアリールスルホン酸塩化学種の異性体混合物（例えば、１分子当たり９個〜１４個の炭素原子を有する非環式脂肪族炭化水素鎖（疎水性）を有する分子、またはその疎水性鎖中にＣ１１〜Ｃ１４の同数の炭素原子を有する分子の異性体混合物）を含む、請求項３に記載の界面活性剤組成物。
【請求項５】
請求項１〜４のいずれか一項に記載のアルキルアリールスルホン酸塩化学種と、他のアルキルアリールスルホン酸塩化学種とを、３０：７０より大きい比で含む、請求項４に記載の界面活性剤組成物。
【請求項６】
水溶液における界面活性剤としての、請求項１〜５のいずれか一項に記載の界面活性剤組成物の使用。
【請求項７】
前記水溶液が、５０ｐｐｍ（重量／重量に基づく）より高い、高いＣａ２＋またはＭｇ２＋濃度を有する、請求項６に記載の使用。
【請求項８】
前記水溶液が、３重量％より高いＮａＣｌの濃度を有する、請求項６に記載の使用。
【請求項９】
前記水溶液が、５〜６５℃の温度である、請求項６〜８のいずれか一項に記載の使用。
【請求項１０】
洗濯用洗剤、特に１０〜４０℃の冷水条件下において固体汚れを除去するための洗濯用洗剤としての、請求項１〜５のいずれか一項に記載の界面活性剤組成物の使用。
【請求項１１】
強化石油採取（ＥＯＲ）用界面活性剤、還流改善剤、湿潤剤、分散剤、乳化剤、掘削流体、フラクチャリング流体、スペーサー流体、ドリル切削洗浄剤、坑井洗浄剤および掘削流体用発泡剤からなる群から選択される油田およびＥＯＲ用途における、請求項１〜５のいずれか一項に記載の界面活性剤組成物の使用。
【請求項１２】
分散助剤、防錆剤、冷却潤滑剤、中和剤、基油またはカルシウム塩としての過塩基性スルホン酸塩からなる群から選択される金属加工用途における、請求項１〜５のいずれか一項に記載の界面活性剤組成物の使用。
【請求項１３】
テキスタイル加工、ペイント、インク、被覆剤および接着剤、乳化重合、顔料分散剤および湿潤助剤、ならびに作物保護製剤における、請求項１〜５のいずれか一項に記載の界面活性剤組成物の使用。
【請求項１４】
アルキルアリール分子を含む組成物であって、前記組成物の前記アルキルアリール分子の３０重量％より多くが、式：
Ｒ−Ｘ−Ａｒ
のものであり、式中、
Ｘは、直鎖非環式脂肪族ヒドロカルビル鎖であり、
Ｒは、Ｘの非末端炭素原子に結合しており、かつＨならびにＣ１、Ｃ２およびＣ３アルキル基から選択され、
ＸおよびＲは、合わせて１０個の炭素原子またはその両方を有し、
Ａｒは、フェニルであり、
ここで、界面活性剤組成物の前記アルキルアリール分子の２０重量％より多くが、メチルであるＲを有し、かつ
前記界面活性剤組成物の前記アルキルアリール分子の４０重量％より多くが、Ｘの２個の末端炭素原子のいずれかに結合している炭素原子（ヒドロカルビル鎖Ｘ上のβ位）に前記フェニル基を結合させている、
組成物。
【請求項１５】
アルキルアリール分子を含む請求項１４に記載の組成物であって、前記組成物の前記アルキルアリール分子の４０重量％より多くが、請求項１４に記載された式のものである、組成物。
【発明の詳細な説明】
【技術分野】
【０００１】
本発明は、改善された界面活性剤組成物に関する。
【背景技術】
【０００２】
アルキルベンゼンスルホン酸塩、すなわちアルキルベンゼンのスルホン化誘導体は、界面活性剤が必要とされる様々な用途（洗剤、硬質表面洗浄剤、掘削流体、切削液など）において一般的に使用されている公知の界面活性剤である。アルキルベンゼン分子は、典型的には石油ベースの供給原料からの炭化水素の沸点範囲画分を蒸留することによって生成される、非環式脂肪族アルキル鎖を含む。この沸点範囲画分は、典型的に、１分子当たり１０個〜１３個の間の炭素原子を有する炭化水素（Ｃ１０〜Ｃ１３炭化水素）を主として含有する。このアルキル鎖は、典型的に、脱水素され、ベンゼンとアルキル化されて、アルキルベンゼン、すなわちアルキルベンゼンスルホン酸塩分子の疎水性部分を形成する。このアルキルベンゼン分子はさらに、典型的には三酸化硫黄によるスルホン化により誘導体化されて、アルキルベンゼンスルホン酸塩を生成する。ここで、スルホン酸塩基は、アルキルベンゼンのベンゼン部分に結合しており、界面活性剤分子の親水性部分である。
【０００３】
過去には、高分岐アルキルベンゼンスルホン酸塩（ＡＢＳ）界面活性剤が、洗剤において使用されていた。しかしながら、これらは、低生分解性であることが分かり、易生分解性の直鎖アルキルベンゼンスルホン酸塩（ＬＡＳ）に取って代わられた。ＬＡＳに対するさらなる改善は、「改変ＬＡＳ」すなわち「ＭＬＡＳ」（ＭＬＡＳ）の生成を含み、これは、ＬＡＳ分子に対する２つの改変、すなわち、界面活性を改善する、より高い濃度の２−フェニル異性体と、溶解度を改善する、アルキル鎖への限られた量のメチル分岐の導入とからなる。
【０００４】
典型的なアルキルベンゼンスルホン酸塩は、それらの利用可能性および優れた費用／性能属性により普及しているが、それらは、硬水イオン（カルシウムおよびマグネシウムイオン）による相互作用を被り易く、これが、それらの溶解度、したがって界面活性剤として機能するそれらの能力を、効果的に低下させる。より冷たい温度が、この作用を悪化させる。Ｃ１０〜１３ＭＬＡＳでさえも、界面活性および溶解度に関して改善されてはいるが、水硬度イオン（ｗａｔｅｒ  ｈａｒｄｎｅｓｓ  ｉｏｎ）および／またはより冷たい水温により悪影響を受ける。
アルキルアリールスルホン酸塩を含む界面活性剤組成物は、例えば欧州特許出願公開第２２３３４６１Ａ１号明細書、英国特許第９１７４３２Ａ号明細書および英国特許第１０６８５２８Ａ号明細書から知られており、このうち欧州特許出願公開第２２３３４６１Ａ１号明細書は、２−フェニル異性体を含む高直鎖アルキルベンゼンスルホン酸塩をより詳細に開示している。本発明は、少なくとも２−フェニルを含むアルキルベンゼンスルホン酸塩の含有量が４０重量％より多くかつ高度のメチル分岐がアルキル鎖に存在する点で、上記の従来技術と異なっている。
【０００５】
したがって、界面活性剤または洗剤組成物の有効性を評価するために、種々の性能パラメータ（例えば、固有洗浄力性能（洗浄能力）、Ｃａ２＋（水硬度）耐性、表面活性、塩（ＮａＣｌ）耐性および冷水洗浄力性能）を測定することが重要であろう。
【０００６】
固有洗浄力の試験は、界面活性剤の洗浄能力の目安を与えるものであり、したがって洗浄力性能の試験である。Ｃａ２＋耐性／濁度測定は、水硬度に応じた、界面活性を得るために有効な可溶性界面活性剤レベルに関する情報を提供する。水硬度の上昇（カルシウムイオン量の増加）に伴って、ＬＡＳ型界面活性剤の溶解度は通常は低下し、界面活性剤が沈殿し始め、溶液が濁る。
【０００７】
界面活性剤組成物の界面活性を評価するために、界面活性剤組成物の表面張力が、水硬度に応じて測定され得る。界面活性を最大化するために、この測定により、所与の界面活性剤についての最適溶解度条件が決定される。
【０００８】
動的表面張力測定は、表面寿命に応じた表面張力（または界面活性）の測定である。特に、洗濯および洗浄などの動的プロセスについては、界面活性剤の動的特性の方が、静的特性よりもはるかに重要である。
【０００９】
塩（ＮａＣｌ）耐性は、高イオン強度の溶液への界面活性剤の溶解度を測定することによって求められる。溶液の透明度の測定は、特定の塩濃度における界面活性剤の溶解度の目安を与える。高い塩耐性は、高い塩負荷量が見られる技術的用途にとって重要であろう。例としては、原油回収増進（ＥＯＲ）、乳化重合または金属加工流体が挙げられる。
【００１０】
最後に、界面活性剤の冷水洗浄力性能を、それの冷水条件下において固体汚れを除去する能力を測定することによって評価することも重要であろう。
【発明の概要】
【発明が解決しようとする課題】
【００１１】
本発明の目的は、易生分解性であり可溶性であることおよび良好な表面活性を有することに加えて、著しく改善された硬水耐性、すなわち、より高い水硬度および低温条件において良好な物理的用途（洗濯）特性を有し、かつイオン強度に対する優れた耐性を有する、新規の界面活性剤組成物を提供することである。
【課題を解決するための手段】
【００１２】
本発明によれば、アルキルアリールスルホン酸塩分子を含む界面活性剤組成物であって、その界面活性剤組成物のアルキルアリールスルホン酸塩分子の３０重量％より多く、好ましくは４０重量％より多く、最も好ましくは５０重量％より多くが、互いに独立して、式：
［Ｒ−Ｘ−Ａｒ（ＳＯ３）−］ａ［Ｍｎ＋］ｂ
の１種以上の化学種（好ましくは混合物）であり、式中、
Ｘは、直鎖非環式脂肪族ヒドロカルビル鎖であり、
Ｒは、Ｘの非末端炭素原子に結合しており、かつＨ、Ｃ１、Ｃ２およびＣ３アルキル基から、あるいはＣ１、Ｃ２およびＣ３から選択され、
ＸおよびＲは、合わせて１０個の炭素原子を有し、
Ａｒは、フェニルであり、
Ｍは、Ｈ＋または別のカチオン、典型的にはＮａ＋などのアルカリ金属、または他のカチオン（例えば、Ｃａ２＋、Ｍｇ２＋、Ｋ＋、ＮＨ４＋、モノ−イソプロパノールアミンなどの（アルカノール−）アミンまたは他の窒素含有カチオン）であり、
ｎは、１、２および３から選択され、かつ
ａおよびｂは、アルキルアリールスルホン酸塩分子が電気的中性となるように選択され、
ここで、当該界面活性剤組成物のアルキルアリール分子の２０重量％より多くが、メチルであるＲを有している、
界面活性剤組成物が提供される。
【００１３】
当該界面活性剤組成物のアルキルアリールスルホン酸塩分子の４０重量％より多く、より好ましくは６０重量％より多く、最も好ましくは７０重量％より多くが、Ｘの２個の末端炭素原子のいずれかに結合している炭素原子（ヒドロカルビル鎖Ｘ上のβ位）に、すなわち２−フェニル異性体位置で、フェニル基を結合させている。
【００１４】
好ましくは、当該界面活性剤組成物のアルキルアリールスルホン酸塩分子の５０重量％より多くが、メチルまたはエチル、最も好ましくはメチルであるＲを含む。
【００１５】
アルキルアリールスルホン酸塩は、アルキルベンゼンスルホン酸塩である。
【００１６】
当該界面活性剤組成物は、以下からなる群から選択される１種以上の添加剤をさらに含み得る。
ａ．補助界面活性剤
ｂ．充填剤
ｃ．水溶性ポリマー
ｄ．酵素
ｅ．ビルダー
ｆ．漂白剤
ｇ．酸
ｈ．塩基
ｉ．芳香剤および
ｊ．ｐＨ、粘度特性および溶解度を調整するように設計された他の薬剤。
【００１７】
当該界面活性剤組成物は、他のアルキルアリールスルホン酸塩化学種またはアルキルアリールスルホン酸塩の異性体混合物をさらに含み得る。当該組成物は、１分子当たり９個〜１４個の炭素原子を有する非環式脂肪族炭化水素鎖（疎水性）を有する分子の異性体混合物を含み得る。そうした「従来の」アルキルアリールスルホン酸塩混合物は、典型的に、それらの疎水性鎖中の炭素原子数による分子分布を含む。典型的に、この分布は、疎水性鎖中に１０個の炭素原子を有する分子を１０〜２５重量％含む。当該組成物はまた、その疎水性鎖中にＣ１１〜Ｃ１４の同数の炭素原子を有する分子の異性体混合物、例えば、その疎水性鎖中に１２個の炭素原子を有する分子の混合物を含み得る。そうした混合物は、例えばブテンのオリゴマー化により、商業的に製造されている。
【００１８】
当該界面活性剤組成物は、５０：５０の比までの、３０：７０より大きい、好ましくは４０：６０より大きい比の、本発明に従うアルキルアリールスルホン酸塩化学種と、他のアルキルアリールスルホン酸塩分子の化学種とを含み得る。
【００１９】
本発明はまた、水溶液または油を基剤とした溶液における界面活性剤としての、上記の界面活性剤組成物の使用を対象として含む。
【００２０】
水溶液は、５０ｐｐｍより高い、９０ｐｐｍより高い、特に１３５ｐｐｍより高い、１８０ｐｐｍより高い、さらには３００ｐｐｍより高い、高いＣａ２＋またはＭｇ２＋濃度を有し得る。
【００２１】
水溶液は、高いイオン強度、例えば、３％より高い、特に４％より高い、さらには６％より高いＮａＣｌ濃度を有し得る。
【００２２】
水溶液は、５〜６５℃、好ましくは１０〜４０℃の温度であり得る。上記の界面活性剤組成物は、洗濯用洗剤としての、特に冷水条件（１０〜４０℃）下において固体汚れを除去するための、特定の用途を見出す。
【００２３】
本発明のさらなる態様によれば、界面活性剤組成物は、油田および原油回収増進（ＥＯＲ）用途（例えば、化学的ＥＯＲ用界面活性剤、還流改善剤、湿潤剤、分散剤、乳化剤、掘削流体、フラクチャリング流体、スペーサー流体、ドリル切削洗浄剤、坑井洗浄剤、掘削流体用発泡剤）における使用に適用され得るであろうが、これらに限定されない。
【００２４】
なおさらなる例には、金属加工用途および潤滑剤用途（例えば、分散助剤、防錆剤、冷却潤滑剤、中和剤、基油、またはカルシウム塩としての過塩基性スルホン酸塩）が含まれ得るであろう。
【００２５】
用途には、テキスタイル加工、ペイント、インク、被覆剤および接着剤（例えば、乳化重合、顔料分散剤および湿潤助剤のため）、作物保護製剤、または表面活性特性が望まれるあらゆる他の用途における使用もまた含まれ得るであろう。
【００２６】
本発明はまた、アルキルアリール分子を含む組成物であって、その組成物のアルキルアリール分子の３０重量％より多く、好ましくは４０重量％より多く、最も好ましくは５０重量％より多くが、互いに独立して、式：
Ｒ−Ｘ−Ａｒ
のもの（好ましくは混合物である）であり、式中、
Ｘは、直鎖非環式脂肪族ヒドロカルビル鎖であり、
Ｒは、Ｘの非末端炭素原子に結合しており、かつＨならびにＣ１、Ｃ２およびＣ３アルキル基から、あるいはＣ１、Ｃ２およびＣ３から選択され、
ＸおよびＲは、合わせて１０個の炭素原子を有し、
Ａｒは、フェニルである、
特にアルキルアリールスルホン酸塩分子を含有する界面活性剤組成物の製造における使用のための組成物に関し、ここで、その界面活性剤組成物のアルキルアリール分子の２０重量％より多くが、メチルであるＲを有している。
【００２７】
当該組成物のアルキルアリール分子の４０重量％より多く、より好ましくは６０重量％より多く、最も好ましくは７０重量％より多くが、Ｘの２個の末端炭素原子のいずれかに結合している炭素原子（いずれかの末端炭素原子に対してα位）（これは、一般に「２−フェニル」異性体位置と称される）に、フェニル基を結合させている。
【００２８】
好ましくは、当該組成物（混合物）のアルキルアリール分子の５０重量％より多くが、メチルまたはエチル、最も好ましくはメチルであるＲを有している。
【００２９】
アルキルアリール分子は、アルキルベンゼンである。
【００３０】
本発明の利点は、以下の図、特定の実施形態の詳細な説明を参照して、および下記の実施例から、当業者に明らかになる。
【図面の簡単な説明】
【００３１】
【図１】図１は、４０℃における、他のＬＡＳ化学種と比較したＣ１０ＭＬＡＳの固有洗浄力を示すグラフである。
【図２】図２は、２０℃における、Ｃ１０ＭＬＡＳとＣ１０１３ＬＡＳとの混合物のカルシウム耐性を示すグラフである。
【図３】図３は、２０℃における、Ｃ１０ＭＬＡＳとＣ１０１３ＬＡＳとの混合物のカルシウム耐性を示すグラフである。
【図４】図４は、４０℃における、Ｃ１０ＭＬＡＳとＣ１０１３ＬＡＳとの混合物のカルシウム耐性を示すグラフである。
【図５】図５は、他のＬＡＳ化学種と比較したＣ１０ＭＬＡＳについての動的表面張力曲線を示すグラフである。
【図６】図６は、２５℃および９０ｐｐｍのＣａ２＋における、Ｃ１０ＭＬＡＳとＣ１０１３ＬＡＳとの混合物の表面寿命に対する表面張力値を示すグラフである。
【図７】図７は、２５℃および９０ｐｐｍのＣａ２＋における、Ｃ１０ＭＬＡＳとＣ１０１３ＬＡＳとの混合物の表面寿命に対する表面張力値を示すグラフである。
【図８】図８は、２５℃および１８０ｐｐｍのＣａ２＋における、Ｃ１０ＭＬＡＳとＣ１０１３ＬＡＳとの混合物の表面寿命に対する表面張力値を示すグラフである。
【図９】図９は、２５℃および１８０ｐｐｍのＣａ２＋における、Ｃ１０ＭＬＡＳとＣ１０１３ＬＡＳとの混合物の表面寿命に対する表面張力値を示すグラフである。
【図１０】図１０は、４０℃および１８０ｐｐｍのＣａ２＋における、Ｃ１０ＭＬＡＳとＣ１０１３ＬＡＳとの混合物の表面寿命に対する表面張力値を示すグラフである。
【図１１】図１１は、４０℃および１８０ｐｐｍのＣａ２＋における、Ｃ１０ＭＬＡＳとＣ１０１３ＬＡＳとの混合物の表面寿命に対する表面張力値を示すグラフである。
【図１２】図１２は、他のＬＡＳ化学種と比較した、Ｃ１０ＭＬＡＳの塩耐性を示すグラフである。
【図１３】図１３は、冷水条件下において固体汚れを除去するために従来の洗濯用洗剤にＣ１０ＭＬＡＳおよびＣ１０ＬＡＳを添加することによる利益を示すグラフである。
【発明を実施するための形態】
【００３２】
本発明は、直鎖アルキルベンゼンスルホン酸塩（ＬＡＳ）、特に、メチル分岐（典型的には５０＋％＝モノ−メチル分岐）および２−フェニル異性体位置におけるフェニル異性体の高分布（典型的には８０＋％＝高２−フェニル）により改変されたＬＡＳである改変アルキルベンゼンスルホン酸塩（ＭＬＡＳ）を含む、界面活性剤組成物に関する。
【００３３】
ＭＬＡＳの調製は、標準ＬＡＳを製造するために通常使用されるもの以外に２つのものを必要とし、それらは、分岐パラフィンまたはオレフィンの供給源、および高２−フェニル異性体含有量をもたらすアルキル化触媒である。市販のＬＡＳは、従来より、まず灯油から直鎖パラフィンを抽出し、次いでパラフィンを脱水素化してオレフィンを生成し、次いでこれを、ベンゼンとアルキル化させて直鎖アルキルベンゼン（ＬＡＢ）を生成し、次いでこれを、発煙硫酸またはＳＯ３−空気混合物でスルホン化してＬＡＳを形成することによって製造されている。メチル分岐パラフィンは、直鎖パラフィンを異性体化して分岐パラフィンを形成することによって製造され得、または、より短い鎖のオレフィンを二量体化して、分岐オレフィンを形成することができるであろう。また、分岐パラフィンおよび／または分岐オレフィンを、燃料流れから選択的に抽出することができるであろう。
【００３４】
本発明の界面活性剤組成物は、特に、種々の性能パラメータ（例えば、固有洗浄力性能（洗浄能力）、Ｃａ２＋（水硬度）耐性、表面活性および塩（ＮａＣｌ）耐性）に関して評価された。また、本発明の界面活性剤組成物の性能は、冷水汚れ除去についても測定された。
【００３５】
図１を参照すると、４０℃における固有洗浄力の試験は、本発明のＣ１０ＭＬＡＳが、より低い（９０ｐｐｍより低い）Ｃａ２＋濃度において、Ｃ１０１３ＬＡＳ試料、Ｃ１１ＭＬＡＳ試料およびＣ１２１３ＭＬＡＳ試料である他の界面活性剤試料と比較して、より低い性能を有することを示している。しかしながら驚くべきことに、Ｃ１０ＭＬＡＳは、９０ｐｐｍより高い、特に１３５ｐｐｍより高い、少なくとも１８０ｐｐｍまでの、より高いＣａ２＋濃度において、ますます高まる性能を示す。
【００３６】
図２は、高められたＣａ２＋濃度（水硬度の上昇）を含有する溶液中の、市販のＬＡＳ（Ｓｏｌｆｏｄａｃ（登録商標）ＡＣ−３−Ｈ）に勝るＣ１０ＭＬＡＳの有益な効果を示している。また、この図は、市販のＬＡＳについての改善された硬水耐性の利益を得るために７０重量％以上の量のＣ１０ＭＬＡＳを市販のＬＡＳと混合することによる相乗効果を示している。この効果は、既に１５０ｐｐｍのＣａ２＋において、特に、２００ｐｐｍのＣａ２＋より高い、少なくとも２５０ｐｐｍのＣａ２＋までにおいて明らかである。
【００３７】
図３は、（およそ１７５ｐｐｍのＣａ２＋を含有する溶液において）１０％しかＣ１０ＭＬＡＳを加えなかった場合に既に、Ｃ１０１３ＬＡＳと混合される場合のＣ１０ＭＬＡＳの有益な効果を示している。５０／５０混合物は、１００％Ｃ１０ＭＬＡＳの試験の結果と非常に類似した結果を示しており、その効果は、少なくとも３５０ｐｐｍのＣａ２＋まで著しい。市販のＣ１０１３ＬＡＳは、１０．５重量％のＣ１０分子を含むものであり、この図はしたがって、直鎖アルキルベンゼンスルホン酸塩（ＬＡＳ）を含む洗剤組成物であって、ＬＡＳ分子は炭化水素鎖に結合したフェニル基を含むところ、３０重量％より多く、好ましくは４０重量％より多く、最も好ましくは５０重量％より多くのＬＡＳ分子がＣ１０の炭化水素鎖を有するものである洗剤組成物の利益もまた示している。この図はさらに、洗剤組成物のＣ１０含有量を増加させてＬＡＳについての改善された硬水耐性を得るために、Ｃ１０ＭＬＡＳをＣ１０１３ＬＡＳと混合することによって得られ得る利益を示している。図４は、４０℃のより高い温度で行われた同じ試験についての同様の傾向を示している。
【００３８】
上記のデータに基づく別の重要な態様は、より広範な一連のスルホン酸塩（カルシウム塩およびマグネシウム塩を含む）を利用する可能性である。高い水硬度において可溶のままでいる能力は、カルシウム塩および／またはマグネシウム塩（または他の同様なカチオン）としてスルホン酸塩を提供する能力と相関する、というのは、これらの塩は、従来のＬＡＳのカルシウム塩およびマグネシウム塩と比べて、配合および使用のために適切に水に溶解するからである。
【００３９】
図５は、Ｃ１０ＬＡＳおよび特にＣ１０ＭＬＡＳが、より高いＣａ２＋濃度においてＣ１０１３ＬＡＳおよび市販のＬＡＳ（Ｓｏｌｆｏｄａｃ（登録商標）ＡＣ−３−Ｈ）よりも良好な表面張力特性を有することを示している。Ｃ１０ＭＬＡＳについて、他のＬＡＳ化学種と比べた場合、この効果は、既に５０ｐｐｍのＣａ２＋濃度において、特に１５０ｐｐｍより高いＣａ２＋濃度において明らかである。
【００４０】
図６は、Ｃ１０ＭＬＡＳと市販のＬＡＳ（Ｓｏｌｆｏｄａｃ（登録商標）ＡＣ−３−Ｈ）との混合物が、既に１０重量％のＣ１０ＭＬＡＳにおいて、純粋なＳｏｌｆｏｄａｃよりも低い表面張力（ｓ．ｔ．）値を示すことを示している。これらの実験は、９０ｐｐｍの一定のＣａ２＋濃度で行われ、表面張力が、表面寿命に関してモニタリングされた。さらに、Ｃ１０ＭＬＡＳとＣ１０１３ＬＡＳとの混合物もまた、図７において、５０重量％のＣ１０ＭＬＡＳで、表面寿命に対する表面活性についての良好な改善を示す。これは、若い表面（短時間）について特に当てはまる。この効果は、より長い時間においてはより長鎖の物質も低い表面張力に達するため横ばいになる。したがって、図６および図７は、Ｃ１０ＭＬＡＳを他のＬＡＳ化学種（例えば、市販のＬＡＳおよびＣ１０１３ＬＡＳ）と混合することによって得られ得る界面活性に関するさらなる利益を示している。
【００４１】
図８〜１１は、Ｃ１０ＭＬＡＳを他のＬＡＳ化学種（例えば、市販のＬＡＳ（Ｓｏｌｆｏｄａｃ（登録商標）ＡＣ−３−Ｈ）およびＣ１０１３ＬＡＳ）と混合することによって得られ得る、表面寿命に関してモニタリングされる界面活性に関する利益（より低い表面張力）を、さらに一層高い水硬度レベル（１８０ｐｐｍのＣａ２＋）において裏付けている。図８は、市販のＬＡＳ（Ｓｏｌｆｏｄａｃ（登録商標））への３０重量％のＣ１０ＭＬＡＳの添加から既に著しい利益を示しており、一方、図９は、Ｃ１０１３ＬＡＳへの１０重量％のＣ１０ＭＬＡＳの添加についての明確な利点を示している。図１０および図１１に示されるように、全体的な性能は、２５℃よりも４０℃においての方がいくらか高かった。
【００４２】
図１２は、Ｃ１０ＭＬＡＳが、市販のＬＡＳ（Ｓｏｌｆｏｄａｃ（登録商標）ＡＣ−３−Ｈ）に比べて、高塩負荷（ＮａＣｌ）による影響をそれほど受けないことを示している。従来のＬＡＳ（Ｓｏｌｆｏｄａｃ（登録商標））の沈殿は約３％のＮａＣｌ濃度において見られたが、Ｃ１０ＭＬＡＳは、ほぼ５％の塩負荷まで沈殿を開始しなかった。混合物もまた、従来のＬＡＳよりも良好な塩耐性を示した。
【００４３】
図１３は、冷水洗浄力を促進するため、特に冷水条件下で固体汚れを除去するために、従来の洗濯用洗剤混合物（ＤＥＴ）にＣ１０ＭＬＡＳおよびＣ１０ＬＡＳを添加することによる利益を示している。主要な市販の液体洗濯用洗剤混合物が、そのような洗剤混合物と本発明の界面活性剤組成物（Ｃ１０ＭＬＡＳ）との１：１ブレンドほどよく機能しないことは明らかである。優れた冷水洗浄力性能は、そのような洗剤と本発明の界面活性剤組成物Ｃ１０ＬＡＳとの１：１ブレンドについても観察された。これらの結果と対照的に、市販の液体洗濯用洗剤混合物とＣ１１１４ＬＡＳ（低２−フェニル）界面活性剤試料との１：１ブレンドは、冷水洗浄力性能の明確な低下を示す。
【００４４】
したがって、本発明によれば、非常に驚くべきことに、フェニル基を炭化水素鎖に結合させた直鎖アルキルベンゼンスルホン酸塩（ＬＡＳ）を含む界面活性剤または洗剤組成物であって、３０重量％より多く、好ましくは４０重量％より多く、最も好ましくは５０重量％より多くのＬＡＳがＣ９および／またはＣ１０、最も好ましくはＣ１０である炭化水素鎖を有する界面活性剤または洗剤組成物が、
・顕著な硬水耐性およびそれに対応して
・より高いＣａ２＋負荷量および冷水温において良好な物性および用途（洗濯）特性を
・イオン強度に対する優れた耐性と共に
有することが見出された。
【００４５】
好ましいＬＡＳは、高２−フェニルの、好ましくはモノ−メチル分岐された、改変ＬＡＳ（ＭＬＡＳ）である。ＬＡＳについての２−フェニル異性体は、ＬＡＳフェニル異性体のうち最も溶解しにくいものであり、バルク水溶解度を低下させる分子は、カルシウム−界面活性剤塩についての溶解含有量（ｓｏｌｕｂｉｌｉｔｙ  ｃｏｎｔｅｎｔ）（Ｋｓｐ）を低下させるであろうことが予想されるであろう。しかしながら、これに反して、特に高２−フェニル含有量を有する、Ｃ９および／またはＣ１０の範囲内のＬＡＳは、バルク溶解度を減じながらもカルシウムの耐性を高めることが示された（見掛けのＫｓｐを上昇させる）。
【００４６】
使用法および用途
本発明のＭＬＡＳは、アニオン界面活性剤として使用され得、特に、洗剤および洗浄剤ならびに工業的用途および化学技術的用途に好適である。
【００４７】
開示されるＭＬＡＳは、多様な家庭用ならびに工業および施設用（Ｉ＆Ｉ）洗浄製剤において適用され得る。典型的な用途の例としては、洗浄剤、手洗い食器洗い用液体洗剤、洗濯用洗剤、洗濯用予備しみ抜き剤（ｐｒｅ−ｓｐｏｔｔｅｒ）、ドライクリーニング用製品、およびパーソナルケア製品が挙げられる。本発明に従う消費者洗浄用製品は、液体、ゲル、ペースト、粉末、顆粒、錠剤、バー、およびパウチを含む様々な物理的形態を取り得る。
【００４８】
本発明はさらに、慣用の成分に加えて５０重量％まで、好ましくは０．１〜２５重量％、より好ましくは０．１〜１５重量％の濃度で本発明のＭＬＡＳを含有する、洗剤および洗浄製剤を提供する。
【００４９】
本発明のＭＬＡＳに加えて、本発明の組成物および製剤は、他のアニオン、非イオンもしくはカチオン界面活性剤、またはそれらの混合物をも含有し得る。本発明の改変アルキルベンゼンスルホン酸塩と共に使用され得る慣用の界面活性剤は、例えば、Ｋｕｒｔ  ＫｏｓｓｗｉｇによりＵｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，Ｖｏｌ．Ａ２５（１９９４），ｐ．７４７−８１８に記載されている。界面活性剤は、典型的には、１％〜６０％のレベルで組成物および製剤中に存在する。
【００５０】
存在し得る好適なアニオン界面活性剤としては、硫酸塩または他のスルホン酸塩型界面活性剤が挙げられる。他のスルホン酸塩型界面活性剤の例としては、従来の直鎖アルキルベンゼンスルホン酸塩（例えば、Ｃ１０〜Ｃ１３−ＬＡＳ、Ｃ１０〜Ｃ１３−ＭＬＡＳ）、Ｃ１３〜Ｃ１７パラフィンスルホン酸塩、１２〜２０個のＣ原子の鎖長を有する、オレフィンスルホン酸塩、アルキルまたはアルケニルスルホコハク酸塩、およびエステルスルホン酸塩（例えば、メチルエステルスルホン酸塩）が挙げられる。硫酸塩型界面活性剤の例としては、硫酸と合成および天然起源の脂肪アルコール（例えば、ココナツ脂肪アルコール、牛脂脂肪アルコール、オレイルアルコール、Ｃ８〜Ｃ１８チーグラーアルコール、またはＣ１０〜Ｃ２０オキソアルコール）とのモノエステルが挙げられる。脂肪アルコールエーテル硫酸塩（例えば、ラウリルエーテル硫酸塩、Ｃ１２〜Ｃ１３アルコールエーテル硫酸塩、およびＣ１２〜Ｃ１５アルコールエーテル硫酸塩）もまた使用され得る。
【００５１】
他の好適なアニオン界面活性剤は、飽和脂肪酸石鹸（例えば、ラウリン酸、ミリスチン酸、パルミチン酸、ステアリン酸のアルカリ金属またはアルカノールアミン石鹸）を含む石鹸である。天然脂肪酸（例えば、ココナツ、パーム核または牛脂の脂肪酸）由来の石鹸混合物が好ましい。
【００５２】
好適な非イオン界面活性剤としてはエチレンオキシドおよび／またはプロピレンオキシドと、アルキルフェノール、オキソアルコールまたは天然もしくはチーグラーアルコール、脂肪酸、脂肪アミンおよび脂肪酸アミドとの付加物が挙げられる。３〜１５ｍｏｌのエチレンオキシドと、ココナツ脂肪アルコールおよび牛脂脂肪アルコールとの付加物、または８〜１８個のＣ原子を有する合成アルコールとの付加物が、特に好ましい。また、商品名Ｂｉｏｄａｃ（登録商標）およびＭａｒｌｏｘ（登録商標）（Ｓａｓｏｌ）、Ｐｌｕｒａｆａｃ（登録商標）（ＢＡＳＦ）、Ｄｅｈｙｐｏｎ（登録商標）ＬＳ（Ｃｏｇｎｉｓ）で、および他の供給業者のもとで販売されている、既に市場にあるアルコール−ＥＯ−ＰＯ付加物が、使用され得る。Ｃ８〜Ｃ１８−アルキルポリグルコシドおよびアミンオキシドを含む種類の界面活性剤もまた使用され得る。
【００５３】
さらに、当該製剤中において、カチオン界面活性剤および両性界面活性剤（例えば、両性電解質およびベタイン）を使用することが可能である。
【００５４】
洗剤および洗浄剤のさらなる一般的な成分としては、ビルダー、酵素、ポリマー、漂白剤、漂白剤活性剤、充填剤、キャリア、加工助剤、香料、染料、可溶化剤、および液体製剤用溶媒が挙げられる。
【００５５】
洗剤ビルダーは、本明細書における組成物中に好ましくは含まれ、固体製剤中においては、ビルダーは、場合によっては界面活性剤のための吸着剤として機能する。好適なビルダーとしては、アルカリ金属ケイ酸塩ビルダー、アルミノケイ酸塩ビルダー（例えば、ゼオライト）、リン酸塩、ホスホン酸塩、ポリカルボン酸塩、またはクエン酸塩が挙げられる。本発明の組成物は、０〜７０％のビルダー成分を含み得る。酵素（例えば、プロテアーゼ、アミラーゼ、セルラーゼ、およびリパーゼ酵素またはそれらの混合物）もまた、５重量％までの濃度で組成物中に含まれ得る。
【００５６】
洗剤および洗浄剤の分野における他に、本発明のＭＬＡＳは、テキスタイル加工、金属加工、冷却潤滑剤、ペイント、油田用化学薬品、原油回収増進（ＥＯＲ）、作物保護製剤、および工業的加工を含む、多様なさらなる用途において適用され得る。
【００５７】
下記の実施例と共に、上記の図および特定の実施形態の詳細な説明は、本発明のより広い範囲を限定することが意図されるものではない。本発明は、添付の特許請求の範囲によって規定される本発明の精神および範囲内に含まれる、種々の改変物、等価物および代替形態を受け入れる。
【実施例】
【００５８】
直鎖のメチル分岐したオレフィンをＣＢＶ２０Ａ  Ｈ−モルデン沸石触媒を横切ってベンゼンとアルキル化させることによって、界面活性剤試料を調製した。これらのＬＡＢおよびＭＬＡＢ試料を、薄膜スルホン化ユニットを用いてＳＯ３でスルホン化した。スルホン酸生成物を、３０％活性スルホン酸ナトリウムを達成するように水酸化ナトリウムで中和した。
【００５９】
以下の界面活性剤試料を使用した。
１）Ｃ１０ＭＬＡＳ（高２−フェニル、モノ−メチル分岐）。
２）Ｃ１０ＬＡＳ（高２−フェニル、高直鎖）。
【００６０】
他のＬＡＳ化学種。
１）Ｃ１０１３ＬＡＳ（高２−フェニル、直鎖）。
２）Ｃ１２１３ＭＬＡＳ（高２−フェニル、モノ−メチル分岐）。
３）Ｃ１１ＭＬＡＳ（高２−フェニル、モノ−メチル分岐）。
４）Ｓｏｌｆｏｄａｃ（登録商標）ＡＣ−３−Ｈ（低２−フェニル、直鎖）［市販のＣ１０１３ＬＡＳ］。
５）Ｃ１１１４ＬＡＳ低２−フェニル（低２−フェニル、直鎖）。
【００６１】
下記表１は、試験において使用された試料の詳細を示すものである。
【００６２】
ＬＡＳ／ＭＬＡＳ試料を調製するために使用されたパラフィン／オレフィンの供給源：
Ｏｌｅｘ：最初の原料は、原油由来の灯油である。オレフィンの基本的な特徴は、直鎖性（ｌｉｎｅａｒｉｔｙ）および内部オレフィンである。
Ｉｓａｌｃｈｅｍ（登録商標）１２３、Ｉｓａｌｃｈｅｍ（登録商標）１１，Ｉｓａｌｃｈｅｍ（登録商標）１０：
最初の原料は灯油（原油）であり、それを用いて分岐アルコール（Ｉｓａｌｃｈｅｍ）が調製されたものであり、これを脱水してメチルオレフィン（８０＋％メチル分岐）を生成する。
Ａｕｇ−Ｐａｃｏｌ  １０１４：Ｃ１０〜１４パラフィン。Ａｕｇｕｓｔａ，Ｉｔａｌｙで製造された灯油から抽出されたもの。
Ｓｏｌｆｏｄａｃ（登録商標）ＡＣ−３−Ｈ：Ｔｅｒｒａｎｏｖａから利用可能なＵＯＰ  Ｄｅｔａｌ技術により製造されたＬＡＢのスルホン化誘導体の商品名。
ＬＣ−Ｐａｃｏｌ  １２１３：Ｃ１０〜１４パラフィン。Ｌａｋｅ  Ｃｈａｒｌｅｓ，ＵＳＡで製造された灯油から抽出されたもの。
【００６３】
【表１】
0006053771.tif 000002
【００６４】
分析方法：
直鎖アルキルベンゼン（ＬＡＢ）および改変直鎖アルキルベンゼン（ＭＬＡＢ）試料を、以下の分析手順を用いて分析した。
【００６５】
ａ．炭素鎖長、重量パーセント、および分岐を測定するためのキャピラリーＧＣおよびキャピラリーＧＣＭＳ
水素炎イオン化検出（ＦＩＤ）または質量分析（ＭＳ）を伴うキャピラリーガスクロマトグラフィーにより、試料を分析した。ＧＣ条件を以下に示す。質量分析計は、電子衝撃を用いるＡｇｉｌｅｎｔ  ＭＳＤであった。
カラム：１５ｍ×．２５ｍｍ×．２５μのＤＢ−１相
注入器：３００°
検出器：３２０°
カラム流量：１．２６ｍｌ／分
スプリット比：１００：１
カラムランプ（ｃｏｌｕｍｎ  ｒａｍｐ）：７０°、１分維持、６度／分〜２００°、次いで１０度／分〜３２０°、５分維持
圧力プログラム：１．２６ｍｌ／分を２３分間、次いで２．５ｍｌ／分まで１０ｍｌ／分／分
注入サイズ：オートサンプラーにより０．２μｌ
【００６６】
既知の直鎖アルキルベンゼンの標準を、ＦＩＤおよびＭＳ検出の両方を伴うＧＣにより調べた。次いで、ＧＣ溶出順序、保持時間、および質量スペクトルを、ここで調製された化合物と比較した。２−フェニル異性体は、その分子量および１０５ａｍｕにおいてピークを有する特徴的な質量スペクトルを有する。同様に、３−フェニル異性体は、その質量スペクトルにおいて１１９ａｍｕにピークを有する。ここで調製された物質のピーク割り当ては、それらの保持時間および質量スペクトルに基づき行った。メチル分岐アルキレートは、対応する直鎖同族体に先立って溶出する。第四級２−メチル−２−フェニルアルキレートは、１１９ａｍｕピークを含む質量スペクトルを有するが、３−フェニル異性体とはいくらか異なる時間に溶出する。
【００６７】
ｂ．ＭＬＡＢ試料およびＬＡＢ試料における分岐およびフェニル位置を確認するための１３Ｃ  ＮＭＲ
全ての試料を、５ｍｍのブロードバンドプローブを用いてＢｒｕｋｅｒ  ＡＶＡＮＣＥ  ５００ＭＨｚ  ＮＭＲで１３Ｃ  ＮＭＲにより分析した。重要な機器パラメータを、表２に列挙する。
【００６８】
試料を、４．５グラムの生成物を０．０５グラムのｐ−ジオキサン内部標準と合わせることによって調製した（それぞれ約０．１ｍｇまで秤量した）。０．３ｍＬのこの混合物をＮＭＲ管に移し、０．２ｍＬの重水素化塩化メチレンロック溶媒に溶解させた。クロムアセチルアセトネートを、緩和剤として添加した。取得後、スペクトルを手動で位相調整（ｐｈａｓｅ）し、ベースライン補正し、積分した。
【００６９】
スペクトルを手動で位相調整し、ベースライン補正した。それぞれのＭＬＡＢ試料についての分岐度を、全１３ＣＮＭＲスペクトルが１００となるように正規化する（溶媒および内部標準の共鳴は排除した）ことによって求めた。メチル共鳴を、標準的なＤＥＰＴ１３５およびＤＥＰＴ９０実験を用いて特定した。「パーセントメチル炭素」を、試料の平均炭素数（ＧＣにより決定）を乗じ、２を減じる（直鎖ＬＡＢのメチルを計上するため）ことによって、１分子当たりの平均分岐に変換した。
【００７０】
【表２】
0006053771.tif 000003
【００７１】
１３ＣＮＭＲによる第四級ＭＬＡＢ
スペクトルを、手動で位相調整し、ベースライン補正した。全第四級ＭＬＡＢ含有量を、２−フェニル異性体の芳香族炭素および＞２−フェニル異性体のベンジル炭素を用いることにより測定した。それぞれの共鳴についてのＴＭＳを基準とした化学シフトが、表３に列挙されている。標準的なＤＥＰＴ１３５およびＤＥＰＴ９０  １３Ｃ  ＮＭＲ実験を用いて第四級炭素を確認した。全ての積分値を、任意の値が与えられたｐ−ジオキサン内部標準を基準として割り当てた。
【００７２】
【表３】
0006053771.tif 000004
【００７３】
他のＬＡＳ化学種と比べたＣ１０ＭＬＡＳおよびＣ１０ＬＡＳの利点を明らかにする以下の試験に関して、本発明をより詳細に説明し、例示する。固有洗浄力性能、Ｃａ２＋耐性／濁度、動的表面張力／Ｃａ２＋耐性、表面張力／表面寿命および塩（ＮａＣｌ）耐性を測定するために、試験を行った。さらに、種々の界面活性剤試料の冷水汚れ除去能力を比較した。
【００７４】
１．固有洗浄力性能：
固有洗浄力性能を、４０℃の洗浄温度にて実験室洗濯機で測定した。ポリエステル−綿布帛上に界面活性剤感受性の顔料汚れを有した市販の試験スワッチを適用した。洗濯後の反射率の変化を用いて、洗浄を測定した。白色度の増加を、反射率計によって測定した。洗浄性能は、％白色度として表される。界面活性剤濃度は、１０００ｐｐｍ（欧州の洗濯条件の典型的な界面活性剤レベルを反映）であった。
【００７５】
４つの硬度レベル、すなわち０、４５、９０および１８０ｐｐｍのＣａ２＋硬度で、試験を実施した。それぞれの製品（Ｃ１０１３ＬＡＳ、Ｃ１０ＭＬＡＳ、Ｃ１１ＭＬＡＳおよびＣ１２１３ＭＬＡＳ）について、洗浄力測定を６回行い、平均値を計算した。その結果を、標準偏差と一緒に図１に示す。
【００７６】
２．Ｃａ２＋耐性／濁度：
次のように、界面活性剤溶液にＣａＣｌ２を添加して、２０℃で溶液の透明度を測定することによって、カルシウムイオン耐性を求めた。１．０ｇ／Ｌの透明な界面活性剤溶液２００ｍｌを、サーモスタットで調温されたビーカー中で、１５０ｒｐｍで撹拌する。１７８００ｐｐｍのＣａ２＋（相当するＣａＣＯ３として計算）を含むＣａＣｌ２溶液を、０．０３ｍｌ／分または２．６７ｐｐｍのＣａ２＋毎分の速度で添加した。溶液の透明度を、光電極Ｍｅｔｔｌｅｒ  ＤＰ５５０を用いて測定し、自動記録した。この測定を、３５０ｐｐｍの最終Ｃａ２＋濃度に至るまで続けた。この実験を、２５℃および４０℃の両方において実施した。
【００７７】
図２は、Ｃ１０ＭＬＡＳのカルシウムイオン耐性を、市販のＬＡＳ（Ｓｏｌｆｏｄａｃ（登録商標）ＡＣ−３−Ｈ）、ならびにＣ１０ＭＬＡＳと市販のＬＡＳとの７０／３０重量％および９０／１０重量％混合物と、２０℃において比較したものである。
【００７８】
図３は、Ｃ１０ＭＬＡＳの硬水耐性を、Ｃ１０１３ＬＡＳと、ならびにＣ１０ＭＬＡＳとＣ１０１３ＬＡＳとの１０／９０重量％、３０／７０重量％および５０／５０重量％混合物と、２０℃において比較したものである。図４は、４０℃において実施された、同じ実験について得られた結果を示している。
【００７９】
３．動的表面張力／Ｃａ２＋耐性：
５００ｍｌの界面活性剤溶液を、無脈動ポンプ（Ｉｓｍａｔｅｃ  ＢＶＰ−２、ポンプヘッド１４０９６０１）を用いて容器および測定セルを通って連続的に循環させた。動的表面張力を、Ｌａｕｄａ  ＭＰＴ２（泡圧張力計）を用い、２０ｍｍ３／秒の一定の空気流量で測定した。実際の表面寿命は、表面張力に応じて変化するが、０．１秒の桁である。容器をサーモスタットで調温し、溶液を３００ｒｐｍで撹拌した。１７８００ｐｐｍのＣａ２＋（相当するＣａＣＯ３として計算）を含むＣａＣｌ２溶液を、０．０７５ｍｌ／分または２．６７ｐｐｍのＣａ２＋毎分の速度で容器に添加した。この測定を、３５０ｐｐｍの最終Ｃａ２＋濃度に至るまで続けた。
【００８０】
図５は、５０ｐｐｍおよびそれ以上のＣａ２＋濃度におけるＣ１０ＬＡＳおよびＣ１０ＭＬＡＳの表面張力特性を、他のＬＡＳ化学種、特にＣ１０１３ＬＡＳおよびＳｕｌｆｏｄａｃ（登録商標）ＡＣ−３−Ｈと比較して示している。
【００８１】
図６および７は、純粋な界面活性剤試料（Ｃ１０ＭＬＡＳ、Ｓｕｌｆｏｄａｃ（登録商標）およびＣ１０１３ＬＡＳ）の表面寿命に関する界面活性（表面張力）ならびにＣ１０ＭＬＡＳと他のＬＡＳ化学種との混合物の挙動を、２５℃および９０ｐｐｍのＣａ２＋において比較したものである。両方の実験について、表面寿命を、１０秒から０．０１秒に至るまで段階的に減少させた。
【００８２】
図６は、Ｃ１０ＭＬＡＳと市販のＬＡＳ（Ｓｏｌｆｏｄａｃ（登録商標）ＡＣ−３−Ｈ）との１０重量％、３０重量％および５０重量％混合物を、純粋試料と比較して示している。図７は、Ｃ１０ＭＬＡＳとＣ１０１３ＬＡＳとの５０重量％混合物について得られた結果を、純粋試料と比較して示している。
【００８３】
４．表面張力／表面寿命：
１．０ｇ／Ｌの濃度の界面活性剤溶液の動的表面張力を、泡圧張力計Ｌａｕｄａ  ＭＰＴ２を用いて２５℃および４０℃において測定した。全ての実験について、Ｃａ２＋濃度は１８０ｐｐｍで一定に保たれた。全ての実験について、表面寿命を、１０秒から０．０１秒に至るまで段階的に減少させた。
【００８４】
図８は、純粋なＣ１０ＭＬＡＳ試料およびＳｕｌｆｏｄａｃ試料についてのみならず、１０重量％、３０重量％および５０重量％のＣ１０ＭＬＡＳと市販のＬＡＳ（Ｓｏｌｆｏｄａｃ（登録商標）ＡＣ−３−Ｈ）との混合物の界面活性（表面張力）をも、２５℃において比較したものである。１０重量％および５０重量％のＣ１０ＭＬＡＳとＣ１０１３ＬＡＳとの混合物、ならびに純粋なＣ１０ＭＬＡＳおよびＣ１０１３ＬＡＳもまた、２５℃において評価した。結果を図９に示す。図１０および図１１は、同じ実験を４０℃において繰り返した時に得られた結果を示している。
【００８５】
５．塩（ＮａＣｌ）耐性：
１．０ｇ／Ｌの透明な界面活性剤溶液２００ｍｌを、サーモスタットで調温されたビーカー中で、２０℃において１５０ｒｐｍで撹拌した。２５％のＮａＣｌ溶液を、１ｍｌ／分の添加速度（ｄｏｓａｇｅ  ｒａｔｅ）で添加した。溶液の透明度を、光電極Ｍｅｔｔｌｅｒ  ＤＰ５５０を用いて測定した。Ｃ１０ＭＬＡＳについての結果は、図１２においてＳｏｌｆｏｄａｃ（登録商標）ＡＣ−３−Ｈと比較される。
【００８６】
６．冷水洗浄力性能：固体汚れを除去する能力
汚れ浸漬装置を用いて、種々の界面活性剤溶液の、固体のラード汚れを汚れ含浸綿布帛から除去する能力を測定した。手順は、以下の工程からなった。
・綿の濡れを測定するために一般的に使用される標準的な３０ｍｍ円形綿布帛試験片（クーポン）を計量し、次いで溶融ラード中に浸漬させ、これによりおよそ２００ｍｇの溶融ラード汚れを各クーポンに付加した。クーポンを風乾させ、次いで各布クーポン上の汚れ重量を測定するために再計量した。
・試験界面活性剤溶液は、別個の２５０ｍｌ広口ガラス瓶に入っており、瓶は全て、１６℃に設定された制御温度浴に沈んでいた。
・汚れたクーポンを、真空ベースの原動機により駆動されるクーポンを試験溶液の中におよび試験溶液から外に移動させるように設計されたラックに取り付けられた、金属ワニ口クリップで保持した。
・全てのクーポンを、それぞれの界面活性剤溶液中に、１時間の１期間の間、同時に沈め、次いで、試験溶液中への浸漬および試験溶液からのすくい上げを、１浸漬／１．５秒の速度で２００回行った。次いで、残っている界面活性剤溶液をクーポンから洗い落すために、試験溶液を蒸留水に置き換え、クーポンを再度、１浸漬／１．５秒の速度で２００回浸漬させた。
・クーポンを２４時間風乾させ、界面活性剤溶液中に浸漬させた結果として生じた重量の変化を測定するために再計量した。
【００８７】
短鎖Ｃ１０ＭＬＡＳの、冷水洗浄力を促進する能力を、その性能を、冷水洗浄力性能のために設計（および宣伝）された、北米における主要な液体洗濯用洗剤である、Ｐｒｏｃｔｏｒ  ＆  Ｇａｍｂｌｅから入手可能な「Ｔｉｄｅ（商標）Ｃｏｌｄｗａｔｅｒ  Ｌｉｑｕｉｄ  Ｌａｕｎｄｒｙ  Ｄｅｔｅｒｇｅｎｔ」と比較することによって調べた。試験溶液は、以下のものからなった。
・「ＤＥＴ」と表記された試験溶液１は、０．０１モルの塩化ナトリウム（イオン強度の影響を減らすため）および５０ｍｇのカルシウム（水硬度を示すためＣａＣＯ３として）を含有する蒸留水で希釈され、８に等しいｐＨを達成するように水酸化ナトリウムで調整された、０．１％活性液体洗濯用洗剤（上記）からなった。洗剤の組成を調べ、３３．５％の総界面活性剤活性含有量を有すると決定し、これを用いて０．１％活性溶液を生成した。
・「ＤＥＴ：Ｃ１１１４ＬＡＳ低２−フェニル」と表記された試験溶液２は、１：１ブレンド（各成分０．０５重量％）からなった。ここで、Ｃ１１１４ＬＡＳ低２−フェニルは、標準的なＣ１２平均の市販のＬＡＳを表す。試験溶液１について上に記載されたように、試験溶液を、イオン強度、水硬度およびｐＨについて調整した。
・「ＤＥＴ：Ｃ１０ＭＬＡＳ」と表記された試験溶液３は、１：１ブレンド（各成分０．０５重量％）からなり、ここで、Ｃ１０ＭＬＡＳは、８０％より多くの２−フェニル異性体含有量を有しかつアルキル鎖沿いの分岐（主としてメチル）を４０％より多く有するＣ１０−アルキルベンゼンから作られた、アルキルベンゼンスルホン酸塩からなった。試験溶液１について上に記載されたように、試験溶液を、イオン強度、水硬度およびｐＨについて調整した。
・「ＤＥＴ：Ｃ１０ＬＡＳ」と表記された試験溶液４は、１：１ブレンド（各成分０．０５重量％）からなった。ここで、Ｃ１０ＬＡＳは、約７０％の２−フェニル異性体含有量を有しかつアルキル鎖沿いの分岐をごく少量有するＣ１０−アルキルベンゼンから作られた、アルキルベンゼンスルホン酸塩からなる。試験溶液１について上に記載されたように、試験溶液を、イオン強度、水硬度およびｐＨについて調整した。
【００８８】
次に、上に示された試験プロトコルに記載されたように、試験溶液を調べた。結果を図１３に示す。
【００８９】
７．使用法および用途
洗浄剤（実施例７．１）、皿洗い液（実施例７．２）、洗濯用液体（実施例７．３）、洗濯用粉末（実施例７．４）、掘削流体（実施例７．５）、フラクチャリング流体（実施例７．６）およびＥＯＲ用途（実施例７．７）において本発明のＭＬＡＳを使用するための典型的な配合例を、以下に示す。
【００９０】
【表４】
0006053771.tif 000005
【００９１】
【表５】
0006053771.tif 000006
【００９２】
【表６】
0006053771.tif 000007
【００９３】
【表７】
0006053771.tif 000008
【００９４】
【表８】
0006053771.tif 000009
【００９５】
【表９】
0006053771.tif 000010
【００９６】
【表１０】
0006053771.tif 000011
【図１】
0006053771.tif 000012
【図２】
0006053771.tif 000013
【図３】
0006053771.tif 000014
【図４】
0006053771.tif 000015
【図５】
0006053771.tif 000016
【図６】
0006053771.tif 000017
【図７】
0006053771.tif 000018
【図８】
0006053771.tif 000019
【図９】
0006053771.tif 000020
【図１０】
0006053771.tif 000021
【図１１】
0006053771.tif 000022
【図１２】
0006053771.tif 000023
【図１３】
0006053771.tif 000024